(57)【要約】【課題】石英粒を含む水の流通において耐摩耗性が向上して長寿命化を図ることができる流水用耐摩耗部材を提供する。【解決手段】基部と、基部表面に設けられた被覆部とを備えた材料にて構成され、被覆部が石英粒を含む水の流通時の接触面となる流水用耐摩耗部材である。被覆部を、フェライト系ステンレス鋼又は二相系ステンレス鋼にて構成した。【選択図】図２
2018071382.tif 000002
【特許請求の範囲】
【請求項１】
基部と、当該基部表面に設けられた被覆部とを備えた材料にて構成され、前記被覆部が石英粒を含む水の流通時の接触面となる流水用耐摩耗部材において、
前記被覆部を、フェライト系ステンレス鋼にて構成したことを特徴とする流水用耐摩耗部材。
【請求項２】
基部と、当該基部表面に設けられた被覆部とを備えた材料にて構成され、前記被覆部が石英粒を含む水の流通時の接触面となる流水用耐摩耗部材において、
前記被覆部を、フェライト相及びオーステナイト相を有する二相系ステンレス鋼にて構成したことを特徴とする流水用耐摩耗部材。
【請求項３】
前記被覆部を構成するフェライト系ステンレス鋼又は二相系ステンレス鋼は、質量％でＣを０．０３％以下としたことを特徴とする請求項１又は請求項２に記載の流水用耐摩耗部材。
【請求項４】
前記被覆部を構成するフェライト系ステンレス鋼は、質量％で、Ｓｉ：１．００％以下、Ｍｎ：１．００％以下、Ｐ：０．０４０％以下、Ｓ：０．０３０％以下、Ｃｒ：１１．００％〜１３．５０％以下を含有し、残部Ｆｅおよび不可避的不純物からなることを特徴とする請求項３に記載の流水用耐摩耗部材。
【請求項５】
前記被覆部を構成するフェライト系ステンレス鋼又は二相系ステンレス鋼は、シャルピー衝撃試験の延性破面遷移温度が室温以下であることを特徴とする請求項１〜請求項４のいずれか１項に記載の流水用耐摩耗部材。
【請求項６】
前記被覆部を構成するフェライト系ステンレス鋼又は二相系ステンレス鋼は、０．２％耐力が２０５Ｎ／ｍｍ2以上、引張強さが４４０Ｎ／ｍｍ2以上、伸びが２０％以上であることを特徴とする請求項１〜請求項５のいずれか１項に記載の流水用耐摩耗部材。
【請求項７】
水車のランナ、ライナ、ガイドベーン、ケーシング、及び導水管のいずれかであることを特徴とする請求項１〜請求項６のいずれか１項に記載の流水用耐摩耗部材。
【発明の詳細な説明】
【技術分野】
【０００１】
本発明は、石英粒を含む水が流通する流水用耐摩耗部材に関するものである。
【背景技術】
【０００２】
水の流れを利用して電力を生み出す水力発電は、河川や農業用水路などに発電用水車を設置して、水力で水車の羽根車を回し、それによる動力で発電機を回して発電を行う。水車の接水部の材料としては、例えばＳＳ４００の構造用鋼等が用いられる。
【０００３】
河川水には、けい砂(主に石英粒（ＳｉＯ2）からなる砂)を含む土砂が含有されている。このため、水車の接水部は、けい砂が繰り返し接触することから、長年の使用により摩耗する。水車が摩耗すると、運転効率が低下したり、羽根のバランスが悪くなって振動が発生したり、水漏れが発生したりする等の不具合が生じる。このような不具合を防止するため、水車は、オーバーホールによる分解点検と修繕が定期的に必要となるが、オーバーホールは水車修繕に多額の費用を要するため、頻繁に行うことができない。
【０００４】
そこで、長期に亘る使用に耐え得る水車とするために、接水部の材料としてステンレス鋼を使用し、耐摩耗性を向上させる方法がある（特許文献１、特許文献２）。この場合、オーステナイト系ステンレス鋼は、振動すると応力腐食割れを発生することや、温度差での伸縮が大きいため寸法に誤差が生じて曲がる等の理由から使用されにくかった。また、フェライト系ステンレス鋼は、特許文献１の［従来の技術］に記載されているように、一般的に耐衝撃性に劣る等の理由から使用されにくかった。
【０００５】
そこで、水車の接水部の材料として特許文献２のように、機械的性質（特に硬度）に比較的優れたマルテンサイト系ステンレス鋼を使用することがあった。マルテンサイト系ステンレス鋼は、フェライト系ステンレス鋼やフェライトオーステナイト二相系ステンレス鋼とは異なり、焼入れにより硬度を高めることができる。このため、マルテンサイト系ステンレス鋼は、機械的強度を高めることができるため、水車の材料として採用されてきた。さらに、マルテンサイト系ステンレス鋼を用いても摩耗が十分に抑えられない場合は、セラミック溶射を行うことにより摩耗性能を向上させていた。
【先行技術文献】
【特許文献】
【０００６】
【特許文献１】特開平９−１９５００３号公報
【特許文献２】特開平８−００１３７５号公報
【発明の概要】
【発明が解決しようとする課題】
【０００７】
水車の接水部の材料は、構造用鋼またはマルテンサイト系ステンレス鋼を使用する。河川水にケイ砂を含む土砂の含有が多い場合等、水車の接水部の材料は、摩耗が大きいことから寿命が短くなり、分解点検を行う周期が、構造用鋼で３年であり、マルテンサイト系ステンレス鋼で６年である。水車の接水部の材料は、マルテンサイト系ステンレス鋼を使用した場合、構造用鋼と比較して一定の摩耗低減効果があるが、水車の分解点検を行う周期（約１５年）と比べると半分以下に留まる。このため、さらに寿命を延ばすことが必要であるが、材料からの摩耗性能を向上する方法がなかった。
【０００８】
マルテンサイト系ステンレス鋼は、一般的にステンレス鋼の中で最も腐食しやすく、水中で使用した場合、容易に腐食するという問題がある。
【０００９】
水車の接水部の材料は、表面へセラミック溶射を行うことで、摩耗低減効果を得ることができる。ところが、セラミック溶射は、水車の摺動部へは適用ができないことと、欠損した部分のみを上塗りすることができない、等の問題がある。
【００１０】
本発明は、上記課題に鑑みて、石英粒を含む水の流通において耐摩耗性が向上して長寿命化を図ることができる流水用耐摩耗部材を提供する。
【課題を解決するための手段】
【００１１】
本発明の流水用耐摩耗部材は、基部と、当該基部表面に設けられた被覆部とを備えた材料にて構成され、前記被覆部が石英粒を含む水の流通時の接触面となる流水用耐摩耗部材において、前記被覆部を、フェライト系ステンレス鋼にて構成したものである。
【００１２】
本発明の流水用耐摩耗部材によれば、石英粒を含む水の流通時の接触面となる被覆部をフェライト系ステンレス鋼にて構成している。フェライト系ステンレス鋼は、ステンレス鋼の中でも腐食しにくいものであるため、被覆部は耐腐食性に優れたものとなる。石英粒を含む水（例えば河川水）が流通する際、被覆部に石英粒が衝突する。この場合、水の介在によって石英粒が自由に回転していることから、１つの石英粒が被覆部に当接すると跳ね返り、次いで別の石英粒が当接して跳ね返り、これが繰り返し行われる。すなわち、石英粒を含む水が流通する際の摩耗は、空気中の摩耗のように、ある石英粒が面に当接して、それが他の石英粒に押さえつけられて（拘束されて）連続的に摩擦する機構とは異なる。従って、空気中での耐摩耗性の向上は硬度を高めることが重要であったが、流水中においては、硬度ではなく耐腐食性を高めることで、エロージョン及びコロージョンの耐性が高まり、結果的に耐摩耗性を向上させることができる。
【００１３】
また、本発明の他の流水用耐摩耗部材は、基部と、当該基部表面に設けられた被覆部とを備えた材料にて構成され、前記被覆部が石英粒を含む水の流通時の接触面となる流水用耐摩耗部材において、前記被覆部を、フェライト相及びオーステナイト相を有する二相系ステンレス鋼にて構成したものである。
【００１４】
前記構成において、前記被覆部を構成するフェライト系ステンレス鋼又は二相系ステンレス鋼は、質量％でＣを０．０３％以下としてもよい。また、フェライト系ステンレス鋼は質量％で、Ｓｉ：１．００％以下、Ｍｎ：１．００％以下、Ｐ：０．０４０％以下、Ｓ：０．０３０％以下、Ｃｒ：１１．００％〜１３．５０％以下を含有し、残部Ｆｅおよび不可避的不純物からなるもの（いわゆるＳＵＳ４１０Ｌ）としてもよい。
【００１５】
フェライト相及びオーステナイト相を有する二相系ステンレス鋼は、腐食しにくいものであるため、被覆部は耐腐食性に優れたものとなる。これにより、エロージョン及びコロージョンの耐性を高めることができて、耐摩耗性を向上させることができる。
【００１６】
前記構成において、前記被覆部を構成するフェライト系ステンレス鋼又は二相系ステンレス鋼は、シャルピー衝撃試験の延性破面遷移温度が室温以下であるのが好ましく、また、０．２％耐力が２０５Ｎ／ｍｍ2以上、引張強さが４４０Ｎ／ｍｍ2以上、伸びが２０％以上であるのが好ましい。これにより、被覆部は、マルテンサイト系ステンレス鋼と同等以上の機械的強度を有しつつ、耐摩耗性が向上する。
【００１７】
本発明の流水用耐摩耗部材は、石英粒を含む水が流通するものに使用されるのが好ましく、特に、水車のランナ、ライナ、ガイドベーン、ケーシング、及び導水管であるのが好適である。
【発明の効果】
【００１８】
本発明の流水用耐摩耗部材は、石英粒を含む水の流通において耐摩耗性を向上させて長寿命化を図ることができる。
【図面の簡単な説明】
【００１９】
【図１】本発明の実施形態を示す流水用耐摩耗部材として、水車の構成部材に適用した状態を示す簡略図である。
【図２】前記図１の流水用耐摩耗部材を構成する材料の断面図を示す。
【図３】摩耗試験における試験サイクルを示すグラフ図である。
【図４】試験片１〜試験片６の摩耗試験において、各試験片の重量減少量を示すグラフ図である。
【発明を実施するための形態】
【００２０】
以下本発明の実施の形態を図１〜図４に基づいて説明する。
【００２１】
流水用耐摩耗部材の一例として、本実施形態では水車の河川水の接水部に適用する場合について説明する。河川水とは、主に石英粒（ＳｉＯ2）からなるけい砂を含む土砂が含有された水である。すなわち、水車の接水部は、水が介在した状態で石英粒が接触し、エロージョン及びコロージョンが発生しやすい環境となっている。
【００２２】
水車（フランシス水車）は、図１に示すように、主として羽根車（ランナ）１と、ランナ１の外側に設けられて、ランナ１への流水量を調節するガイドベーン２と、ランナ１及びガイドベーン２を支持するライナ３と、河川水を貯留するケーシング４と、ケーシング４に河川水を導く導水管５とを備えている。水車の接水部とは、流水が接触する全ての箇所をいい、図１においては、ランナ１、ガイドベーン２、ライナ３、ケーシング４、及び導水管５の全てが水車の接水部となる。
【００２３】
水車の接水部は、図２に示すように、基部６と、当該基部６表面に設けられた被覆部７とを備えた材料にて構成されている。被覆部７は、河川水の流通時の接触面となる。被覆部７は、例えばアーク溶接等の方法により基部６表面に接合されている。
【００２４】
被覆部７は、フェライト系ステンレス鋼にて構成している。フェライト系ステンレス鋼とはＪＩＳ  Ｇ  ４３０４において規定するフェライト系ステンレス鋼である。また、フェライト系ステンレス鋼は、主としてＣ、Ｓｉ、Ｍｎ、Ｐ、Ｓ、Ｃｒ、Ｆｅおよび不可避的不純物等にて構成されるが、これらの質量％や組成比率は任意なものとすることができる。
【００２５】
被覆部７を構成するフェライト系ステンレス鋼の一例として、本実施形態では、質量％でＣ：０．０３％以下、Ｓｉ：１．００％以下、Ｍｎ：１．００％以下、Ｐ：０．０４０％以下、Ｓ：０．０３０％以下、Ｃｒ：１１．００％〜１３．５０％以下を含有し、残部Ｆｅおよび不可避的不純物からなるものとしており、ＪＩＳ規格におけるＳＵＳ４１０Ｌを使用している。ＳＵＳ４１０Ｌは、１３Ｃｒ−低Ｃタイプの組成で、ＳＵＳ４１０ＳよりもＣを低くして、溶接部の曲げ性、加工性、耐高温酸化性に優れたステンレス鋼材である。
【００２６】
フェライト系ステンレス鋼は、ステンレス鋼の中でも腐食しにくいものであるため、被覆部７は耐腐食性に優れたものとなる。河川水が流通する際、被覆部７に石英粒が衝突する。この場合、水の介在によって石英粒が自由に回転していることから、１つの石英粒が被覆部７に当接すると跳ね返り、次いで別の石英粒が当接して跳ね返り、これが繰り返し行われる。すなわち、石英粒を含む水が流通する際の摩耗は、空気中の摩耗のように、ある石英粒が面に当接して、それが他の石英粒に押さえつけられて（拘束されて）連続的に摩擦する機構とは異なる。従って、空気中での耐摩耗性の向上は硬度を高めることが重要であったが、流水中においては、硬度ではなく耐腐食性を高めることで、エロージョン及びコロージョンの耐性が高まり、結果的に耐摩耗性を向上させることができる。
【００２７】
さらに、被覆部７を構成するフェライト系ステンレス鋼は、機械的性質が、マルテンサイト鋼ステンレスの機械的性質と同等か、それ以上のものとしている。これにより、被覆部７は、マルテンサイト系ステンレス鋼と同等以上の機械的強度を有しつつ、耐摩耗性が向上する。具体的には、被覆部７を構成するフェライト系ステンレス鋼は、０．２％耐力が２０５Ｎ／ｍｍ2以上、引張強さが４４０Ｎ／ｍｍ2以上、伸びが２０％以上、シャルピー衝撃試験の延性破面遷移温度が室温以下のものを使用している。なお、ＳＵＳ４１０（マルテンサイト系ステンレス鋼）の機械的性質は、０．２％耐力が２０５Ｎ／ｍｍ2以上、引張強さが４４０Ｎ／ｍｍ2以上、伸びが２０％である。
【００２８】
このように本実施形態の流水用耐摩耗部材は、石英粒を含む水の流通において耐摩耗性を向上させて長寿命化を図ることができる。
【００２９】
本発明の他の実施形態として、被覆部７は、フェライト相及びオーステナイト相を有する二相系ステンレス鋼にて構成してもよい。二相系ステンレス鋼は、腐食しにくいものであるため、被覆部は耐腐食性に優れたものとなる。これにより、前記実施形態と同様に、流水中においては、硬度ではなく耐腐食性を高めることで、エロージョン及びコロージョンの耐性が高まり、結果的に耐摩耗性を向上させることができる。
【００３０】
以上、本発明の実施形態につき説明したが、本発明は前記実施形態に限定されることなく種々の変形が可能である。被覆部がフェライト系ステンレス鋼にて構成される場合、実施形態の組成（質量％）は一例であって、実施形態のものに限られない。また、被覆部７が二相系ステンレス鋼にて構成される場合も組成（質量％）は種々のものとできる。本発明の流水用耐摩耗部材は、水車の接水部に限られず、石英粒を含む水が流通するものであればよく、例えばポンプの接水部等に使用することもできる。また、被覆部７を構成するフェライト系ステンレス鋼又は二相系ステンレス鋼は、前記実施形態のように、マルテンサイト系ステンレス鋼の機械的性質（０．２％耐力が２０５Ｎ／ｍｍ2以上、引張強さが４４０Ｎ／ｍｍ2以上、伸びが２０％以上）と同等以上の機械的強度を有しているものが好ましいが、必ずしもこれに限らない。すなわち、実施形態で説明したフェライト系ステンレス鋼又は二相系ステンレス鋼は一例であって、本発明を構成するフェライト系ステンレス鋼又は二相系ステンレス鋼は、マルテンサイト系ステンレス鋼の機械的性質を下回るものも含む。
【実施例】
【００３１】
ステンレス鋼の摩耗及び機械的強度を確認するための試験を行った。試験は、材料１（ＳＵＳ４１０Ｌ１：フェライト系）、材料２（ＳＵＳ４１０Ｌ２：フェライト系）、材料３（ＳＵＳ４１０Ｓ１：マルテンサイト系）、材料４（ＳＵＳ４１０Ｓ２：マルテンサイト系）、材料５（ＬＤＸ２１０１：二相系）、材料６（現在水車に適用しているＳＵＳ４１０：マルテンサイト系）の６種類の材料を使用して行った。表１に、材料１〜材料６の成分を示す。
【表１】
2018071382.tif 000003
【００３２】
材料１〜材料６について夫々試験片を作成し、摩耗試験を行った。まず、材料１〜材料６について、夫々所定の熱処理を行った後、後述する表３〜表８に示すように、８０ｍｍ（直径）×１２ｍｍ（内径）×１０ｍｍ（厚さ）の形状の試験片１〜試験片６を作成した。また、水溶液（３０℃、５０ｍｇ／ｌ  Ｃｌ-の条件により調整）と、ＪＩＳ６号けい砂（平均粒径２５０μｍ、モース硬度７）とを混合したスラリー溶液を準備した。なお、スラリー溶液の濃度は７．０重量％とした。表２に６号けい砂の成分を示す。
【表２】
2018071382.tif 000004
【００３３】
最初に、夫々の試験片について外観撮影及び重量計測を行った。その後、図３の試験サイクルに示すように、夫々の試験片について回転速度０〜７２００ｒｐｍ（６６００ｒｐｍのとき、試験片の最外周の速度が１００ｋｍ／ｈに相当）で回転させながらノズル口流速３．９０ｍ／ｓｅｃ（１４ｋｍ／ｈ）でスラリー溶液を試験片に吹き付けて一定時間（１５ｈ）摩耗させた後に各試験片の外観撮影及び重量計測を行う試験を２回繰り返した。０ｈ（試験前）、１５ｈ後（１回目の摩耗後）、３０ｈ後（２回目の摩耗後）において、試験片１〜試験片６の外観撮影及び重量計測の結果を表３〜表８に示す。また、各試験片の重量減少量を図４に示す。
【表３】
2018071382.tif 000005
【表４】
2018071382.tif 000006
【表５】
2018071382.tif 000007
【表６】
2018071382.tif 000008
【表７】
2018071382.tif 000009
【表８】
2018071382.tif 000010
【００３４】
試験片１（表３参照）、試験片２（表４参照）、及び試験片５（表７参照）は、１５ｈ後及び３０ｈ後において、表面の変色がほとんど見られない。これに対して、特に試験片４（表６参照）は３０ｈ後の下面、試験片６（表８参照）は１５ｈ後の上下面で茶色の変色が確認され、腐食生成物（さび）が発生したことがわかる。これにより、石英粒を含む水が流通する状態では、マルテンサイト系ステンレス鋼は、フェライト系ステンレス鋼及び二相系ステンレス鋼よりも腐食しやすいことがわかった。
【００３５】
また、図４から試験片１、試験片２、及び試験片５は、１５ｈ後及び３０ｈ後の重量減少量が小さかったのに対し、試験片３、試験片４、及び試験片６は、１５ｈ後及び３０ｈ後の重量減少量が大きい。これにより、石英粒を含む水が流通する状態では、フェライト系ステンレス鋼及び二相系ステンレス鋼は、マルテンサイト系ステンレス鋼よりも摩耗しにくいことがわかった。
【００３６】
以上より、摩耗試験の結果から、石英粒を含む水が流通する状態では、腐食しやすさと摩耗しやすさとに相関があることがわかった。すなわち、前記状態において、フェライト系ステンレス鋼及び二相系ステンレス鋼は、マルテンサイト系ステンレス鋼よりも腐食しにくいものであるとともに、マルテンサイト系ステンレス鋼よりも摩耗しにくいものであった。
【００３７】
次に、材料１〜材料６について、シャルピー衝撃試験、引張試験、及び硬さ測定を行った。シャルピー衝撃試験は、各材料につき異なる温度（２０℃、０℃、−２０℃等の温度）×３体の計１８体について行い、それぞれ延性破面率と吸収エネルギーからの遷移曲線を取得し、延性破面遷移温度を算出した。試験方法は、４９０Ｊの半自動シャルピー衝撃試験機を使用し、ＪＩＳ  Ｚ２２４２に基づいて行った。
【００３８】
引張試験は、各材料につき３温度（２０℃、０℃、−２０℃）について行い、それぞれ０．２％耐力、引張強さ、破断伸びを測定・算出した。試験片は、ＪＩＳ  Ｚ２２４１に基づいた１４Ａ号試験片を使用し、３００ｋＮ試験機にて５ｍｍ／ｍｉｎの速度で行った。硬さ測定は、ブリネル硬さ測定法により行った。
【００３９】
表９に、各試験片の引張試験、硬さ測定、及びシャルピー衝撃試験の結果を示す。
【表９】
2018071382.tif 000011
【００４０】
材料１（フェライト系ステンレス鋼）は、０．２％耐力、引張強さ、伸びにおいて、材料３（マルテンサイト系ステンレス鋼）とほぼ同等の値を示した。また、材料２（フェライト系ステンレス鋼）では、０．２％耐力や引張強さが材料３、材料４、及び材料６（マルテンサイト系ステンレス鋼）よりも高いか、ほぼ同等のものとなっている。さらに、材料５（二相系ステンレス鋼）では、０．２％耐力、引張強さ、伸びにおいて、材料３、材料４、及び材料６（マルテンサイト系ステンレス鋼）よりも高いものとなっている。これにより、フェライト系ステンレス鋼及び二相系ステンレス鋼の機械的性質は、マルテンサイト系ステンレス鋼とほぼ同等か、それ以上のものであることが分かった。
【００４１】
シャルピー衝撃試験の結果より、延性破面遷移温度は、材料２（フェライト系ステンレス鋼）が−８℃と室温よりも十分低く、材料５（二相系ステンレス鋼）が遷移なしであった。また、材料１（フェライト系ステンレス鋼）の延性破面率遷移温度は１４℃であり、６つの材料の中では高いものとなったが、室温を超えるものではなく、また、現在水車に適用している材料６よりも低いことから、材料１も実用化に適したものであることがわかった。
【００４２】
以上より、材料１、材料２、及び材料５は、機械的性質が良好なものであることから、フェライト系ステンレス鋼及び二相系ステンレス鋼は、例えば水車の接水部等、河川水が流通する部材の実用化に適したものであることが分かった。
【符号の説明】
【００４３】
１   ランナ
２   ガイドベーン
３   ライナ
４   ケーシング
５   導水管
６   基部
７   被覆部
【図１】
2018071382.tif 000012
【図２】
2018071382.tif 000013
【図３】
2018071382.tif 000014
【図４】
2018071382.tif 000015